(57)【要約】  本発明は、オルガニルオキシ基を含むオルガノポリシロキサンに基づく架橋性組成物、特にセルフレベリング特性を有するものをはじめとする低粘度のもの、それらを製造する方法、及び特にコーティングとして、又は液体塗布膜としてのそれらの使用に関するものであり、該架橋性組成物は、  （Ａ）  オルガニルオキシ基を含み、式（Ｉ）の単位で構成されるオルガノポリシロキサン  ＲａＲ１ｂ（ＯＲ２）ｃＳｉＯ（４−ａ−ｂ−ｃ）／２  （Ｉ）  （Ｂ）  式（ＩＩ）の有機ケイ素化合物  （Ｒ４Ｏ）ｄＳｉＲ３（４−ｄ）  （ＩＩ）及び／又はそれらの部分加水分解物、  （Ｃ）塩基性窒素を含み、式（ＩＩＩ）の有機ケイ素化合物  （Ｒ６Ｏ）ｅＳｉＲ５（４−ｅ）  （ＩＩＩ）及び／又はそれらの部分加水分解物、並びに  （Ｄ）  式（ＩＶ）の有機ケイ素化合物  （Ｒ８Ｏ）ｈＳｉＲ７（４−ｈ）  （ＩＶ）及び／又はそれらの部分加水分解物を含み、基及び添え字は請求項１に記載された定義を有する。【特許請求の範囲】
【請求項１】
（Ａ）  オルガニルオキシ基を含み、式（Ｉ）の単位で構成されるオルガノポリシロキサン
ＲａＲ１ｂ（ＯＲ２）ｃＳｉＯ（４−ａ−ｂ−ｃ）／２  （Ｉ）
［式中、
Ｒは同一であっても異なってもよく、脂肪族炭素−炭素多重結合を含まない一価のＳｉＣ結合した置換されていてもよいヒドロカルビル基を表し、
Ｒ１は同一であっても異なってもよく、脂肪族炭素−炭素多重結合を有する一価のＳｉＣ結合した置換されていてもよいヒドロカルビル基を表し、
Ｒ２は同一であっても異なってもよく、酸素原子によって割り込まれてもよい一価の置換されていてもよいヒドロカルビル基を表し、
ａは０、１、２又は３であり、
ｂは０又は１であり、及び
ｃは０、１、２又は３であり、
ただし、式（Ｉ）においてａ＋ｂ＋ｃの合計は３以下であり、ｃは少なくとも１つの単位において０以外である。］
（Ｂ）  式（ＩＩ）の有機ケイ素化合物
（Ｒ４Ｏ）ｄＳｉＲ３（４−ｄ）  （ＩＩ）
［式中、
Ｒ３は同一であっても異なってもよく、エーテル基、エステル基、（ポリ）グリコール基又はトリオルガニルオキシシリル基、又は芳香族基により置換されていてもよい１〜７個の炭素原子を有する一価のＳｉＣ結合した脂肪族ヒドロカルビル基を表し、
Ｒ４は同一であっても異なってもよく、水素原子又は酸素原子により割り込まれてもよい一価の置換されていてもよいヒドロカルビル基を示し、
ｄは２、３又は４である。］、及び／或いはそれらの部分加水分解物、
（Ｃ）塩基性窒素を含み、式（ＩＩＩ）の有機ケイ素化合物
（Ｒ６Ｏ）ｅＳｉＲ５（４−ｅ）  （ＩＩＩ）
［式中、
Ｒ５は同一であっても異なってもよく、塩基性窒素を含む一価のＳｉＣ結合した基を表し、
Ｒ６は同一であっても異なってもよく、水素原子又は酸素原子によって割り込まれてもよい一価の置換されていてもよいヒドロカルビル基を示し、
ｅは２又は３である。］、及び／或いはそれらの部分加水分解物、並びに
（Ｄ）  式（ＩＶ）の有機ケイ素化合物
（Ｒ８Ｏ）ｈＳｉＲ７（４−ｈ）  （ＩＶ）
［式中、
Ｒ７は同一であっても異なってもよく、エーテル基、エステル基、（ポリ）グリコール基又はトリオルガニルオキシシリル基によって置換されていてもよい、少なくとも８個の炭素原子を有する一価のＳｉＣ結合した脂肪族ヒドロカルビル基を表し、
Ｒ８は同一であっても異なってもよく、水素原子又は酸素原子によって割り込まれてもよい一価の置換されていてもよいヒドロカルビル基を表し、
ｈは２又は３である。］、及び／或いはそれらの部分加水分解物
を含む架橋性組成物。
【請求項２】
前記オルガノポリシロキサン（Ａ）が、式（Ｖ）の実質的に直鎖状のオルガニルオキシ末端のオルガノポリシロキサンである、請求項１に記載の架橋性組成物。
（ＯＲ２）３−ｆＲ１ｆＳｉ−（ＳｉＲ２−Ｏ）ｇ−ＳｉＲ１ｆ（ＯＲ２）３−ｆ  （Ｖ）
［式中、
Ｒ、Ｒ１、及びＲ２はそれぞれ同一であっても異なってもよく、上記の定義の１つを有し、
ｇは３０〜５０００であり、及び
ｆは０、１又は２であり、
ただし、式（Ｖ）においてｆは少なくとも１つの単位で０以外である。］
【請求項３】
前記オルガノポリシロキサン（Ａ）が、（ＭｅＯ）２ＭｅＳｉＯ［ＳｉＭｅ２Ｏ］２００−２０００ＳｉＭｅ（ＯＭｅ）２、（ＭｅＯ）２ＭｅＳｉＯ［ＳｉＭｅ２Ｏ］２００−２０００ＳｉＶｉ（ＯＭｅ）２、（ＭｅＯ）２ＶｉＳｉＯ［ＳｉＭｅ２Ｏ］２００−２０００ＳｉＶｉ（ＯＭｅ）２、（ＭｅＯ）２ＭｅＳｉＯ［ＳｉＭｅ２Ｏ］２００−２０００ＳｉＶｉＭｅ（ＯＭｅ）、（ＭｅＯ）ＶｉＭｅＳｉＯ［ＳｉＭｅ２Ｏ］２００−２０００ＳｉＶｉＭｅ（ＯＭｅ）又は（ＭｅＯ）ＶｉＭｅＳｉＯ［ＳｉＭｅ２Ｏ］２００−２０００ＳｉＶｉ（ＯＭｅ）２である、請求項１又は２に記載の架橋性組成物。
【請求項４】
前記有機ケイ素化合物（Ｄ）が、少なくとも２個の炭素原子を有する少なくとも１つの基Ｒ８を有する、請求項１〜３のいずれか一項に記載の架橋性組成物。
【請求項５】
前記有機ケイ素化合物（Ｄ）が、ヘキサデシルトリメトキシシラン、ヘキサデシルトリエトキシシラン、ｎ−オクチルトリメトキシシラン、ｎ−オクチルトリエトキシシラン、イソオクチルトリメトキシシラン若しくはイソオクチルトリエトキシシラン及び／又はそれらの部分加水分解物である、請求項１〜４のいずれか一項に記載の架橋性組成物。
【請求項６】
成分（Ｂ）と成分（Ｃ）の重量比が２：１〜１：２の範囲にある、請求項１〜５のいずれか一項に記載の架橋性組成物。
【請求項７】
（Ａ）  式（Ｉ）の単位から構成されるオルガノポリシロキサン、
（Ｂ）  少なくとも１つのメチル又はエチル基Ｒ４を有する式（ＩＩ）の有機ケイ素化合物及び／又はそれらの部分加水分解物、
（Ｃ）  塩基性窒素を含み、式（ＩＩＩ）の有機ケイ素化合物及び／又はそれらの部分加水分解物、
（Ｄ）  少なくとも１つのエチル基Ｒ８を有する式（ＩＶ）の有機ケイ素化合物及び／又はそれらの部分加水分解物、
任意選択的に（Ｅ）充填剤、
任意選択的に（Ｆ）触媒、
任意選択的に（Ｇ）安定剤、
任意選択的に（Ｈ）添加剤及び
任意選択的に（Ｊ）可塑剤
を含む、請求項１〜６のいずれか一項に記載の架橋性組成物。
【請求項８】
（Ａ）  ビニル基Ｒ１を有する式（Ｖ）のオルガノポリシロキサン、
（Ｂ）  少なくとも１つのメチル又はエチル基Ｒ４を有する式（ＩＩ）の有機ケイ素化合物及び／又はそれらの部分加水分解物、
（Ｃ）  塩基性窒素を含み、Ｎ−（２−アミノエチル）−３−アミノプロピルトリメトキシシラン及びＮ−（２−アミノエチル）−３−アミノプロピルトリエトキシシランから選択される式（ＩＩＩ）の有機ケイ素化合物及び／又はそれらの部分加水分解物、
（Ｄ）  ８〜１６個の炭素原子を有するアルキル基Ｒ７及び少なくとも１つのエチル基Ｒ８を有する式（ＩＶ）の有機ケイ素化合物及び／又はそれらの部分加水分解物、
任意選択的に（Ｅ）充填剤、
任意選択的に（Ｆ）触媒、
（Ｇ）安定剤、
任意選択的に（Ｈ）添加剤、並びに
（Ｊ）可塑剤
を含み、成分（Ｂ）と成分（Ｃ）の重量比が好ましくは２：１〜１：２の範囲にある、請求項１〜７のいずれか一項に記載の架橋性組成物。
【請求項９】
全ての構成成分を任意の順序で互いに混合することを含む、請求項１〜８のいずれか一項に記載の架橋性組成物を製造する方法。
【請求項１０】
請求項１〜８のいずれか一項に記載の組成物を架橋して製造される成形体。
【請求項１１】
コーティングである、請求項１０に記載の成形体。
【発明の詳細な説明】
【技術分野】
【０００１】
本発明は、オルガニルオキシ基を含むオルガノポリシロキサンをベースとする架橋性組成物、特にセルフレベリング性を有するものを含む、低粘度を有するもの、それらを製造する方法、及びそれらの使用、特にコーティングとして、又は液体塗布膜としての使用に関する。
【背景技術】
【０００２】
水を排除すると保管可能であるが、水が入るとエラストマーに加硫される一成分（ＲＴＶ−１）シーラントは古くから知られている。これらの製品は、大量に使用され、例えば、建設業では、継ぎ手又はファサード継ぎ手を連結するためのシーラントとして使用され、又は弾性コーティングとして塗布され得る。これらの混合物は、例えばＯＨ基のような反応性置換基又はアルコキシ基のような加水分解性基を有する、シリル基で末端化されたポリマーをベースとする。さらに、これらのシーラントは、充填剤、可塑剤、架橋剤、触媒、及び添加剤を含むことができる。この点に関して、例えば、ＥＰ−Ａ７６３５５７号、ＥＰ−Ａ１８６５０２９号及びＥＰ−Ａ１０４２４００号を参照することができる。アルコキシ−ＲＴＶ−１組成物は、それらの中性及び無臭架橋、並びに他の中性系と比較して、異なる基材に対する非常に良好な接着性のために好ましい。このようなアルコキシ−ＲＴＶ−１組成物は、ペースト様シーラントだけでなく、反応性コーティング材料としても興味深い。これらの配合物は、通常、ブラシ又はローラーを用いて塗ることが可能であるか、又は例えば無気噴霧によって噴霧可能でなければならない。ここでの課題は、良好な加工品質及び粘度を、安定な硬化及び十分な機械的特性の保証と組み合わせることである。粘度を調整する最も簡単な方法は溶媒を加えることである。しかし、溶媒は、ＶＯＣとしてのその可燃性又は他の理由から望ましくない。低粘度ポリマーは通常、脆く脆弱な組成物をもたらすか、又はレオロジー活性を有する補強充填剤を用いてさらに相殺しなければならない。１つの妥協は、例えば官能性アルコキシシランのような反応性希釈剤であるが、これは、一般に、硬化に非常にはっきりと影響するか、又は加硫物の脆弱化にもつながる。
【先行技術文献】
【特許文献】
【０００３】
【特許文献１】欧州特許出願公開第７６３５５７号明細書
【特許文献２】欧州特許出願公開第１８６５０２９号明細書
【特許文献３】欧州特許出願公開第１０４２４００号明細書
【発明の概要】
【発明が解決しようとする課題】
【０００４】
次にその目的は、オルガニルオキシ基を含むオルガノポリシロキサンをベースとした架橋性組成物を提供することであり、これにより、溶媒又は非反応性可塑剤を使用する必要がなく、安定な硬化及び良好な機械的特性と同時に極めて低く容易に調整される粘度を実現することが可能となる。
【課題を解決するための手段】
【０００５】
本発明の主題は、
（Ａ）  オルガニルオキシ基を含み、式（Ｉ）の単位で構成されるオルガノポリシロキサン
ＲａＲ１ｂ（ＯＲ２）ｃＳｉＯ（４−ａ−ｂ−ｃ）／２  （Ｉ）
［式中、
Ｒは同一であっても異なってもよく、脂肪族炭素−炭素多重結合を含まない一価のＳｉＣ結合した置換されていてもよいヒドロカルビル基を表し、
Ｒ１は同一であっても異なってもよく、脂肪族炭素−炭素多重結合を有する一価のＳｉＣ結合した置換されていてもよいヒドロカルビル基を表し、
Ｒ２は同一であっても異なってもよく、酸素原子によって割り込まれてもよい一価の置換されていてもよいヒドロカルビル基を表し、
ａは０、１、２又は３であり、
ｂは０又は１であり、及び
ｃは０、１、２又は３であり、
ただし、式（Ｉ）においてａ＋ｂ＋ｃの合計は３以下であり、ｃは少なくとも１つの単位において０以外である。］
（Ｂ）  式（ＩＩ）の有機ケイ素化合物
（Ｒ４Ｏ）ｄＳｉＲ３（４−ｄ）  （ＩＩ）
［式中、
Ｒ３は同一であっても異なってもよく、エーテル基、エステル基、（ポリ）グリコール基又はトリオルガニルオキシシリル基、又は芳香族基により置換されていてもよい１〜７個の炭素原子を有する一価のＳｉＣ結合した脂肪族ヒドロカルビル基を表し、
Ｒ４は同一であっても異なってもよく、水素原子又は酸素原子により割り込まれてもよい一価の置換されていてもよいヒドロカルビル基を示し、
ｄは２、３又は４、好ましくは３又は４、より好ましくは３である。］、及び／或いはそれらの部分加水分解物、
（Ｃ）塩基性窒素を含み、式（ＩＩＩ）の有機ケイ素化合物
（Ｒ６Ｏ）ｅＳｉＲ５（４−ｅ）  （ＩＩＩ）
［式中、
Ｒ５は同一であっても異なってもよく、塩基性窒素を含む一価のＳｉＣ結合した基を表し、
Ｒ６は同一であっても異なってもよく、水素原子又は酸素原子によって割り込まれてもよい一価の置換されていてもよいヒドロカルビル基を示し、
ｅは２又は３、好ましくは３である。］、及び／或いはそれらの部分加水分解物、並びに
（Ｄ）  式（ＩＶ）の有機ケイ素化合物
（Ｒ８Ｏ）ｈＳｉＲ７（４−ｈ）  （ＩＶ）
［式中、
Ｒ７は同一であっても異なってもよく、エーテル基、エステル基、（ポリ）グリコール基又はトリオルガニルオキシシリル基によって置換されていてもよい、少なくとも８個の炭素原子を有する一価のＳｉＣ結合した脂肪族ヒドロカルビル基を表し、
Ｒ８は同一であっても異なってもよく、水素原子又は酸素原子によって割り込まれてもよい一価の置換されていてもよいヒドロカルビル基を表し、
ｈは２又は３であり、好ましくは３である。］、及び／或いはそれらの部分加水分解物
を含む架橋性組成物である。
【発明を実施するための形態】
【０００６】
本発明の文脈では、「オルガノポリシロキサン」という用語は、ポリマー、オリゴマー、及び二量体シロキサンを包含することを意図している。
【０００７】
架橋性組成物は、縮合反応によって架橋することができる組成物であることが好ましい。
【０００８】
本発明の文脈において、「縮合反応」という名称は、あらゆる先行する加水分解工程をも包含することを意図している。
【０００９】
基Ｒの例は、メチル、エチル、ｎ―プロピル、イソプロピル、１―ｎ―ブチル、２―ｎ―ブチル、イソブチル、ｔｅｒｔ―ブチル、ｎ−ペンチル、イソペンチル、ネオペンチル、ｔｅｒｔ―ペンチル基、n―ヘキシル基などのヘキシル基、n―ヘプチル基などのヘプチル基、ｎ−オクチル基、及び２，２，４―トリメチルペンチル基のようなイソオクチル基などのオクチル基、ｎ―ノニル基などのノニル基、ｎ―デシル基などのデシル基、ｎ―ドデシル基などのドデシル基、ｎ―オクタデシル基などのオクタデシル基などのアルキル基；シクロペンチル、シクロヘキシル、シクロヘプチル基、及びメチルシクロヘキシル基などのシクロアルキル基；フェニル、ナフチル、アントリル及びフェナントリル基などのアリール基；ｏ−、ｍ−、ｐ−トリル基、キシリル基及びエチルフェニル基などのアルカリル基；並びにベンジル基、α−及びβ−フェニルエチル基などのアラルキル基である。
【００１０】
置換された基Ｒの例は、メトキシエチル、エトキシエチル、エトキシエトキシエチル基又はポリエチレングリコール基若しくはポリプロピレングリコール基のようなポリオキシアルキル基である。
【００１１】
基Ｒは、好ましくは、脂肪族炭素−炭素多重結合を含まず、ハロゲン原子、アミノ基、エーテル基、エステル基、エポキシ基、メルカプト基、シアノ基又は（ポリ）グリコール基によって置換されていてもよい１〜１８個の炭素原子を有する一価のヒドロカルビル基を含み、より好ましくは、脂肪族炭素−炭素多重結合を含まない１〜１２個の炭素原子を有する一価のヒドロカルビル基、より具体的にメチル基を含む。
【００１２】
基Ｒ１の例は、ビニル基及び１−プロペニル基のような直鎖又は分枝１−アルケニル基、並びに２−プロペニル基のようなアルケニル基である。
【００１３】
基Ｒ１は、好ましくは、脂肪族炭素−炭素多重結合を有し、ハロゲン原子、アミノ基、エーテル基、エステル基、エポキシ基、メルカプト基、シアノ基又は（ポリ）グリコール基によって置換されていてもよい１〜１８個の炭素原子を有する一価のヒドロカルビル基を含み、より好ましくは１〜１２個の炭素原子を有し、脂肪族炭素−炭素多重結合を有する一価のヒドロカルビル基、及びより具体的にはビニル基を含む。
【００１４】
基Ｒ２の例は、Ｒ及びＲ１について述べた一価の基である。
【００１５】
基Ｒ２は、好ましくは、酸素原子によって割り込まれていてもよい１〜１２個の炭素原子を有する一価の置換されていてもよいヒドロカルビル基を含み、より好ましくは１〜６個の炭素原子を有するアルキル基、より具体的にはメチル又はエチル基、及び非常に好ましくはメチル基を含む。
【００１６】
本発明に従って使用されるオルガノポリシロキサン（Ａ）は、ｂ及びｃが０以外である少なくとも1つの単位を有する式（Ｉ）の単位で構成されることが好ましい。
【００１７】
本発明に従って使用されるオルガノポリシロキサン（Ａ）は、好ましくは実質的に直鎖状のオルガニルオキシ末端のオルガノポリシロキサンであり、より好ましくは式（Ｖ）のものである。
（ＯＲ２）３−ｆＲ１ｆＳｉ−（ＳｉＲ２−Ｏ）ｇ−ＳｉＲ１ｆ（ＯＲ２）３−ｆ  （Ｖ）
式中、
Ｒ、Ｒ１、及びＲ２はそれぞれ同一であっても異なってもよく、上記の定義の１つを有し、
ｇは３０〜５０００であり、及び
ｆは０、１又は２、好ましくは１であり、
ただし、式（Ｖ）においてｆは少なくとも１つの単位で０以外である。
【００１８】
式（Ｖ）に明記されていないが、本発明に従って使用される式（Ｖ）のオルガノポリシロキサン（Ａ）は、それらの調製から生じる、少ない割合の分枝、好ましくは全てのＳｉ単位の最大５００ｐｐｍまでの分枝を含むことができ、より具体的には分岐を含まない。
【００１９】
式（Ｉ）及び（Ｖ）には明記されていないが、本発明に従って使用されるオルガノポリシロキサン（Ａ）は、それらの調製から生じる、少ない割合のヒドロキシル基、好ましくは全てのＳｉ結合基の最大５％までのヒドロキシル基を含むことができる。
【００２０】
オルガノポリシロキサン（Ａ）の好ましい例は、（ＭｅＯ）２ＭｅＳｉＯ［ＳｉＭｅ２Ｏ］２００−２０００ＳｉＭｅ（ＯＭｅ）２、（ＭｅＯ）２ＭｅＳｉＯ［ＳｉＭｅ２Ｏ］２００−２０００ＳｉＶｉ（ＯＭｅ）２、（ＭｅＯ）２ＶｉＳｉＯ［ＳｉＭｅ２Ｏ］２００−２０００ＳｉＶｉ（ＯＭｅ）２、（ＭｅＯ）２ＭｅＳｉＯ［ＳｉＭｅ２Ｏ］２００−２０００ＳｉＶｉＭｅ（ＯＭｅ）、（ＭｅＯ）ＶｉＭｅＳｉＯ［ＳｉＭｅ２Ｏ］２００−２０００ＳｉＶｉＭｅ（ＯＭｅ）又は（ＭｅＯ）ＶｉＭｅＳｉＯ［ＳｉＭｅ２Ｏ］２００−２０００ＳｉＶｉ（ＯＭｅ）２であり、（ＭｅＯ）２ＭｅＳｉＯ［ＳｉＭｅ２Ｏ］２００−２０００ＳｉＶｉ（ＯＭｅ）２又は（ＭｅＯ）２ＶｉＳｉＯ［ＳｉＭｅ２Ｏ］２００−２０００ＳｉＶｉ（ＯＭｅ）２が特に好ましく、より具体的には（ＭｅＯ）２ＶｉＳｉＯ［ＳｉＭｅ２Ｏ］２００−２０００ＳｉＶｉ（ＯＭｅ）２である。
【００２１】
本発明に従って使用されるオルガノポリシロキサン（Ａ）は、いずれの場合も２５℃で、好ましくは１０００〜１０６ｍＰａｓ、より好ましくは１０００〜１０５ｍＰａｓ、特に１０００〜５００００ｍＰａｓの粘度を有する。
【００２２】
オルガノポリシロキサン（Ａ）は市販の製品であるか、及び／又は混合前にケイ素化学内で一般的な方法により調製及び単離することができる。
【００２３】
基Ｒ３の例は、Ｒ及びＲ１について述べた一価の基である。
【００２４】
基Ｒ３は、エーテル基、エステル基、（ポリ）グリコール基又はトリオルガニルオキシシリル基、又はエーテル基、（ポリ）グリコール基又はトリオルガニルオキシシリル基により置換されていてもよい１〜７個の炭素原子を有する一価の脂肪族ヒドロカルビル基又はエーテル基、エステル基、（ポリ）グリコール基又はトリオルガニルオキシシリル基により置換されていてもよい芳香族ヒドロカルビル基を含み、より好ましくは１〜７個の炭素原子を有するアルキル基又は１〜７個の炭素原子を有するアルケニル基又は芳香族ヒドロカルビル基を含み、より具体的にはメチル基及びビニル基を含む。
【００２５】
基Ｒ４の例は、水素原子並びにＲ及びＲ１について述べた一価の基である。
【００２６】
基Ｒ４は、好ましくは酸素原子によって割り込まれていてもよい、１〜１２個の炭素原子を有する一価の置換されていてもよいヒドロカルビル基、より好ましくは１〜６個の炭素原子を有するアルキル基、より具体的にはメチル又はエチル基、非常に好ましくはエチル基を含む。
【００２７】
本発明の組成物に使用される有機ケイ素化合物（Ｂ）は、好ましくは少なくとも１つのメトキシ又はエトキシ基を有するシラン及び／又はそれらの部分加水分解物、より好ましくはテトラエトキシシラン、メチルトリメトキシシラン、メチルトリエトキシシラン、ビニルトリメトキシシラン、ビニルトリエトキシシラン、ビニルメチルジメトキシシラン、ビニルメチルジエトキシシラン、フェニルトリメトキシシラン、フェニルトリエトキシシラン又は１，２−ビス（トリエトキシシリル）エタン及び／又はそれらの部分加水分解物、より具体的にはテトラエトキシシラン、メチルトリメトキシシラン、ビニルトリメトキシシラン又はビニルトリエトキシシラン及び／又はそれらの部分加水分解物、非常に好ましくはメチルトリメトキシシラン、ビニルトリメトキシシラン又はビニルトリエトキシシラン及び／又はそれらの部分加水分解物、特に好ましくはビニルトリエトキシシラン及び／又はその部分加水分解物である。
【００２８】
部分加水分解物（Ｂ）は、部分的同一加水分解物、すなわち、式（ＩＩ）の１種の有機ケイ素化合物の部分加水分解物であってもよく、また、部分的共加水分解物、すなわち、式（ＩＩ）の少なくとも２種の異なる有機ケイ素化合物の部分加水分解物であってもよい。
【００２９】
本発明の組成物に使用される化合物（Ｂ）が式（ＩＩ）の有機ケイ素化合物の部分加水分解物である場合、最大１０個のケイ素原子を有するものが好ましい。
【００３０】
本発明の組成物において任意に使用される架橋剤（Ｂ）は、商業的に慣用の製品であるか、及び／又はケイ素化学内で既知の方法によって調製することができる。
【００３１】
本発明の組成物は、いずれの場合も１００重量部のオルガノポリシロキサン（Ａ）に基づいて、好ましくは０．５〜１５．０重量部、より好ましくは０．５〜１０．０重量部、より具体的には１．０〜５．０重量部の量の成分（Ｂ）を含む。
【００３２】
基Ｒ５の例は、式Ｈ２ＮＣＨ２−、Ｈ２Ｎ（ＣＨ２）２−、Ｈ２Ｎ（ＣＨ２）３−、Ｈ２Ｎ（ＣＨ２）２Ｎ（ＣＨ２）２−、Ｈ２Ｎ（ＣＨ２）２Ｎ（ＣＨ２）３−、Ｈ２Ｎ（ＣＨ２）２ＮＨ（ＣＨ２）２ＮＨ（ＣＨ２）３−、Ｈ３ＣＮＨ（ＣＨ２）３−、Ｃ２Ｈ５ＮＨ（ＣＨ２）３−、Ｈ３ＣＮＨ（ＣＨ２）２−、Ｃ２Ｈ５ＮＨ（ＣＨ２）２−、Ｈ２Ｎ（ＣＨ２）４−、Ｈ２Ｎ（ＣＨ２）５−、Ｈ（ＮＨＣＨ２ＣＨ２）３−、Ｃ４Ｈ９ＮＨ（ＣＨ２）２ＮＨ（ＣＨ２）２−、シクロ−Ｃ６Ｈ１１ＮＨ（ＣＨ２）３−、シクロ−Ｃ６Ｈ１１ＮＨ（ＣＨ２）２−、（ＣＨ３）２Ｎ（ＣＨ２）３−、（ＣＨ３）２Ｎ（ＣＨ２）２−、（Ｃ２Ｈ５）２Ｎ（ＣＨ２）３−及び（Ｃ２Ｈ５）２Ｎ（ＣＨ２）２−の基である。基Ｒ５は、好ましくは、Ｈ２Ｎ（ＣＨ２）３−、Ｈ２Ｎ（ＣＨ２）２Ｎ（ＣＨ２）３−、Ｈ３ＣＮＨ（ＣＨ２）３−、Ｃ２Ｈ５ＮＨ（ＣＨ２）３−、又はシクロ−Ｃ６Ｈ１１ＮＨ（ＣＨ２）３−基、より具体的にはＨ２Ｎ（ＣＨ２）２Ｎ（ＣＨ２）３−基を含む。
【００３３】
基Ｒ６の例は水素原子であり、基Ｒ２について述べた例でもある。
【００３４】
基Ｒ６は、好ましくは、酸素原子によって割り込まれてもよい、１〜１２個の炭素原子を有する一価の置換されていてもよいヒドロカルビル基を含み、より好ましくは１〜６個の炭素原子を有するアルキル基、より具体的にはメチル又はエチル基を含む。
【００３５】
有機ケイ素化合物（Ｃ）は、好ましくは、３−アミノプロピルトリメトキシシラン、３−アミノプロピルトリエトキシシラン、３−アミノプロピルメチルジメトキシシラン、３−アミノプロピルメチルジエトキシシラン、Ｎ−（２−アミノエチル）−３−アミノプロピルトリメトキシシラン、Ｎ−（２−アミノエチル）−３−アミノプロピルトリエトキシシラン、Ｎ−（２−アミノエチル）−３−アミノプロピルメチルジメトキシシラン、N−フェニル−3−アミノプロピルトリメトキシシラン、Ｎ−フェニル−３−アミノプロピルメチルジメトキシシラン、Ｎ−フェニル−３−アミノプロピルトリエトキシシラン、Ｎ−フェニル−３−アミノプロピルメチルジエトキシシラン、又はさらに３−アミノプロピルトリメトキシシラン、３−アミノプロピルトリエトキシシラン、３−アミノプロピルメチルジメトキシシラン若しくは３−アミノプロピルメチルジエトキシシランのＮ−アルキル若しくはＮ，Ｎ−ジアルキル誘導体又はそれらの部分加水分解物であり、記載されたＮ−アルキル基は、好ましくはメチル、エチル、ｎ−プロピル、イソプロピル、ｎ−ブチル、イソブチル、ｔｅｒｔ−ブチル、シクロヘキシル又は種々の分枝若しくは非分枝ペンチル基若しくはヘキシル基である。
【００３６】
化合物（Ｃ）は、より好ましくは、３−アミノプロピルトリメトキシシラン、３−アミノプロピルトリエトキシシラン、Ｎ−（２−アミノエチル）−３−アミノプロピルトリメトキシシラン又はＮ−（２−アミノエチル）−３−アミノプロピルトリエトキシシランであり、より具体的にはＮ−（２−アミノエチル）−３−アミノプロピルトリメトキシシラン又はＮ−（２−アミノエチル）−３−アミノプロピルトリエトキシシランである。
【００３７】
本発明の組成物に使用される化合物（Ｃ）は商業的に慣用される製品であるか、及び／又はケイ素化学内で既知の方法によって調製することができる。
【００３８】
本発明の組成物は、いずれの場合も１００重量部のオルガノポリシロキサン（Ａ）に基づいて、好ましくは０．５〜１５．０重量部、より好ましくは０．５〜１０．０重量部、より具体的には０．５〜５．０重量部の量の成分（Ｃ）を含む。
【００３９】
本発明の組成物において、成分（Ｂ）と成分（Ｃ）の重量比は、好ましくは２：１〜１：２の範囲であり、より好ましくは３：２〜２：３の範囲である。
【００４０】
基Ｒ７の例は、少なくとも８個の炭素原子を有する、Ｒ及びＲ１に対して特定される一価の脂肪族基である。
【００４１】
基Ｒ７は、好ましくはエーテル基、エステル基、（ポリ）グリコール基又はトリオルガニルオキシシリル基で置換されていてもよく、少なくとも８個の炭素原子を有する一価の脂肪族ヒドロカルビル基を含み、より好ましくはエーテル基、エステル基、（ポリ）グリコール基又はトリオルガニルオキシシリル基で置換されていてもよく、８〜１８個の炭素原子を有する一価の脂肪族ヒドロカルビル基を含み、より具体的には８〜１６個の炭素原子を有する脂肪族ヒドロカルビル基を含み、非常に特に好ましくは８〜１６個の炭素原子を有するアルキル基を含む。
【００４２】
基Ｒ８の例は、水素原子及びＲ及びＲ１について述べた一価の基である。
【００４３】
基Ｒ８は、好ましくは酸素原子によって割り込まれていてもよい、１〜１２個の炭素原子を有する一価の置換されていてもよいヒドロカルビル基を含み、より好ましくは１〜６個の炭素原子を有するアルキル基、より具体的にはメチル又はエチル基、非常に好ましくはエチル基を含む。
【００４４】
有機ケイ素化合物（Ｄ）は、好ましくは少なくとも２個の炭素原子を有する少なくとも１つの基Ｒ８を有する。
【００４５】
本発明の組成物に使用される有機ケイ素化合物（Ｄ）は、好ましくはヘキサデシルトリメトキシシラン、ヘキサデシルトリエトキシシラン、ｎ−オクチルトリメトキシシラン、ｎ−オクチルトリエトキシシラン、イソオクチルトリメトキシシラン若しくはイソオクチルトリエトキシシラン及び／又はそれらの部分加水分解物であり、より好ましくはｎ−オクチルトリエトキシシラン又はイソオクチルトリエトキシシランである。
【００４６】
部分加水分解物（Ｄ）は、部分同一加水分解物、すなわち、式（ＩＶ）の１種の有機ケイ素化合物の部分加水分解物であってもよく、また部分共加水分解物、すなわち、式（ＩＶ）の少なくとも２種の異なる有機ケイ素化合物の部分加水分解物であってもよい。
【００４７】
本発明の組成物に使用される化合物（Ｄ）が式（ＩＶ）の有機ケイ素化合物の部分加水分解物である場合、最大１０個のケイ素原子を有するものが好ましい。
【００４８】
本発明の組成物に任意に使用される化合物（Ｄ）は商業的に慣用の製品であるか、及び／又はケイ素化学内で既知の方法によって調製することができる。
【００４９】
本発明の組成物は、いずれの場合も１００重量部のオルガノポリシロキサン（Ａ）に基づいて、好ましくは５〜１００重量部、より好ましくは１０〜８０重量部、より具体的には２０〜５０重量部の量の成分（Ｄ）を含む。
【００５０】
成分（Ａ）、（Ｂ）、（Ｃ）及び（Ｄ）に加えて、本発明の組成物は縮合反応によって架橋することができる組成物において現在までに使用されてきた全てのさらなる物質を含むことができ、そのようなさらなる物質の例としては、（Ｅ）充填剤、（Ｆ）触媒、（Ｇ）安定剤、（Ｈ）添加剤及び（Ｊ）可塑剤が挙げられる。
【００５１】
充填剤（Ｅ）の例は、非補強充填剤であり、これらは最大５０ｍ２／ｇのＢＥＴ比表面積を有する充填剤であり、例えば非被覆炭酸カルシウム、被覆炭酸カルシウム、石英、珪藻土、ケイ酸カルシウム、ケイ酸ジルコニウム、ゼオライト、金属酸化物粉末、例えばアルミニウム、チタン、鉄又は亜鉛酸化物及び／又はそれらの混合酸化物、硫酸バリウム、石膏、窒化ケイ素、炭化ケイ素、窒化ホウ素、若しくはガラス粉末及びポリマー粉末、例えばポリアクリロニトリル粉末である。補強充填剤（これらは５０ｍ２／ｇを超えるＢＥＴ比表面積を有する充填剤である）の例は、熱分解的に生成されるシリカ、沈降シリカ、カーボンブラック、例えばファーネスブラック及びアセチレンブラック、並びに高いＢＥＴ比表面積の混合ケイ素−アルミニウム酸化物である。さらに、アスベスト、又はポリマー繊維のような繊維充填剤を使用することも可能である。記載された充填剤は、例えばオルガノシラン及び／又はオルガノシロキサン、ステアリン酸誘導体による処理によって、又は水酸基のアルコキシ基へのエーテル化によって、疎水化されていてもよい。
【００５２】
充填剤（Ｅ）を使用する場合は、それらは好ましくは未処理の炭酸カルシウム、親水性の熱分解的に生成されたシリカ、又は疎水性の熱分解的に生成されたシリカである。
【００５３】
本発明の組成物が充填剤（Ｅ）を含む場合、その関与する量は、いずれの場合も１００重量部のオルガノポリシロキサン（Ａ）に基づいて、好ましくは１０〜５００重量部、より好ましくは１０〜２００重量部、非常に好ましくは５０〜２００重量部である。
【００５４】
触媒（Ｆ）としては、縮合反応により架橋することができる組成物において現在までに使用されてきた全ての硬化促進剤を使用することが可能である。任意に使用される触媒（Ｆ）の例は、有機スズ化合物、例えば、ジ−ｎ−ブチルスズジラウレート及びジ−ｎ−ブチルスズジアセテート、ジ−ｎ−ブチルスズオキシド、ジオクチルスズジアセテート、ジオクチルスズジラウレート、ジオクチルスズオキシド、並びにこれらの化合物とアルコキシシラン及び有機官能性アルコキシシラン、例えば、テトラエトキシシラン及びアミノプロピルトリエトキシシランとの反応生成物であり、好ましいのは、ジ−ｎ−ブチルスズジラウレート、ジオクチルスズジラウレート、ジブチルスズオキシド及びジオクチルスズオキシドとテトラエチルシリケート加水分解物又はアミノプロピルシランとの混合加水分解物との反応生成物、特に好ましくはテトラエチルシリケート加水分解物中のジ−ｎ−ブチルスズオキシドである。
【００５５】
本発明の組成物が好適な触媒（Ｆ）を含む場合、その関与する量は、いずれの場合も１００重量部のオルガノポリシロキサン（Ａ）に基づいて、好ましく０．０１〜３重量部、より好ましくは０．０５〜２重量部である。
【００５６】
安定剤（Ｇ）の好適な例は、リン酸、ホスホン酸、ホスホン酸アルキルエステル、及びリン酸アルキルエステルである。
【００５７】
本発明の組成物が好適な安定剤（Ｇ）を含む場合、その関与する量は、いずれの場合も１００重量部のオルガノポリシロキサン（Ａ）に基づいて、好ましくは０．０１〜１００重量部、より好ましくは０．１〜３０重量部、より具体的には０．３〜１０重量部である。
【００５８】
添加剤（Ｈ）の例は、顔料、染料、匂い物質、酸化阻害剤、電気特性に影響を及ぼすための薬剤、例えば導電性カーボンブラック、難燃剤、光安定剤、殺菌剤、熱安定剤、捕捉剤、例えばＳｉ−Ｎ含有シラザン又はシリルアミド、共触媒、チキソトロープ剤、例えば、ポリエチレングリコール、ポリプロピレングリコール又はそのコポリマー、有機溶媒、例えばアルキル芳香族、パラフィン油、及び成分（Ａ）とは異なる任意の所望のシロキサンである。
【００５９】
好ましくは、有機溶媒（Ｈ）は、本発明の組成物を製造するために使用されない。
【００６０】
本発明の組成物が添加剤（Ｈ）を含む場合、その関与する量は、いずれの場合も１００重量部のオルガノポリシロキサン（Ａ）に基づいて、好ましくは０．０１〜１００重量部、より好ましくは０．１〜３０重量部、より具体的には０．３〜１０重量部である。
【００６１】
任意に使用される可塑剤（Ｊ）の例は、１０１３ｈＰａの圧力下で室温で液体であり、トリメチルシロキシ基で終結され、特に２５℃で２０〜５０００ｍＰａの範囲の粘度を有するジメチルポリシロキサン、１０１３ｈＰａの圧力下で室温で液体であり、Ｔ、Ｄ、及びＭ単位と称されるＳｉＯ３／２単位、ＳｉＯ２／２単位、及びＳｉＯ１／２単位から実質的になるオルガノポリシロキサン、並びに高沸点炭化水素、例えば、実質的にナフテン単位及びパラフィン単位からなるパラフィン油又は鉱油である。
【００６２】
任意に使用される可塑剤（Ｊ）は、好ましくはトリメチルシリル末端基を有する直鎖状ポリジメチルシロキサンを含む
【００６３】
本発明の組成物が可塑剤（Ｊ）を含む場合、その関与する量は、いずれの場合も１００重量部のオルガノポリシロキサン（Ａ）に基づいて、好ましくは１０〜３００重量部、より好ましくは１０〜１５００重量部、より具体的には１０〜５０重量部である。好ましくは、本発明の組成物は可塑剤（Ｊ）を全く含まない。
【００６４】
本発明の組成物は、好ましくは、
（Ａ）  式（Ｉ）の単位から構成されるオルガノポリシロキサン、
（Ｂ）  少なくとも１つのメチル又はエチル基Ｒ４を有する式（ＩＩ）の有機ケイ素化合物及び／又はそれらの部分加水分解物、
（Ｃ）  塩基性窒素を含み、式（ＩＩＩ）の有機ケイ素化合物及び／又はそれらの部分加水分解物、
（Ｄ）  少なくとも１つのエチル基Ｒ８を有する式（ＩＶ）の有機ケイ素化合物及び／又はそれらの部分加水分解物、
任意選択的に（Ｅ）充填剤、
任意選択的に（Ｆ）触媒、
任意選択的に（Ｇ）安定剤、
任意選択的に（Ｈ）添加剤及び
任意選択的に（Ｊ）可塑剤
を含む組成物である。
【００６５】
本発明の組成物は、より好ましくは、
（Ａ）  ｂ及びｃが０以外である少なくとも１つの単位を有する式（Ｉ）の単位から構成されるオルガノポリシロキサン、
（Ｂ）  少なくとも１つのメチル又はエチル基Ｒ４を有する式（ＩＩ）の有機ケイ素化合物及び／又はそれらの部分加水分解物、
（Ｃ）  塩基性窒素を含み、式（ＩＩＩ）の有機ケイ素化合物及び／又はそれらの部分加水分解物、
（Ｄ）  少なくとも１つのエチル基Ｒ８を有する式（ＩＶ）の有機ケイ素化合物及び／又はそれらの部分加水分解物、
任意選択的に（Ｅ）充填剤、
任意選択的に（Ｆ）触媒、
任意選択的に（Ｇ）安定剤、
任意選択的に（Ｈ）添加剤及び
任意選択的に（Ｊ）可塑剤
を含む組成物である。
【００６６】
本発明の組成物は、非常により好ましくは、
（Ａ）  Ｒ１がビニル基である式（Ｖ）のオルガノポリシロキサン、
（Ｂ）  少なくとも１つのメチル又はエチル基Ｒ４を有する式（ＩＩ）の有機ケイ素化合物及び／又はそれらの部分加水分解物、
（Ｃ）  塩基性窒素を含み、Ｎ−（２−アミノエチル）−３−アミノプロピルトリメトキシシラン及びＮ−（２−アミノエチル）−３−アミノプロピルトリエトキシシランから選択される式（ＩＩＩ）の有機ケイ素化合物及び／又はそれらの部分加水分解物、
（Ｄ）  ８〜１６個の炭素原子を有するアルキル基Ｒ７及び少なくとも１つのエチル基Ｒ８を有する式（ＩＶ）の有機ケイ素化合物及び／又はそれらの部分加水分解物、
任意選択的に（Ｅ）充填剤、
任意選択的に（Ｆ）触媒、
（Ｇ）安定剤、
任意選択的に（Ｈ）添加剤、並びに
（Ｊ）可塑剤
を含み、成分（Ｂ）と成分（Ｃ）の重量比が好ましくは２：１〜１：２の範囲にある、組成物である。
【００６７】
本発明の組成物は、より具体的には
（Ａ）  化合物（ＭｅＯ）２ＭｅＳｉＯ［ＳｉＭｅ２Ｏ］２００−２０００ＳｉＶｉ（ＯＭｅ）２、（ＭｅＯ）２ＶｉＳｉＯ［ＳｉＭｅ２Ｏ］２００−２０００ＳｉＶｉ（ＯＭｅ）２、（ＭｅＯ）２ＭｅＳｉＯ［ＳｉＭｅ２Ｏ］２００−２０００ＳｉＶｉＭｅ（ＯＭｅ）、（ＭｅＯ）ＶｉＭｅＳｉＯ［ＳｉＭｅ２Ｏ］２００−２０００ＳｉＶｉＭｅ（ＯＭｅ）及び（ＭｅＯ）ＶｉＭｅＳｉＯ［ＳｉＭｅ２Ｏ］２００−２０００ＳｉＶｉ（ＯＭｅ）２から選択されるオルガノポリシロキサン、
（Ｂ）  化合物テトラエトキシシラン、メチルトリメトキシシラン、メチルトリエトキシシラン、ビニルトリメトキシシラン、ビニルトリエトキシシラン、ビニルメチルジメトキシシラン、ビニルメチルジエトキシシラン、フェニルトリメトキシシラン、フェニルトリエトキシシラン及び１，２−ビス（トリエトキシシリル）エタンから選択される有機ケイ素化合物又はそれらの部分加水分解物、
（Ｃ）  塩基性窒素を含み、Ｎ−（２−アミノエチル）−３−アミノプロピルトリメトキシシラン及びＮ−（２−アミノエチル）−３−アミノプロピルトリエトキシシランから選択される有機ケイ素化合物及びそれらの部分加水分解物、
（Ｄ）  ８〜１６個の炭素原子を有するアルキル基Ｒ７及び１つのエチル基Ｒ８を有する式（ＩＶ）の有機ケイ素化合物及び／又はそれらの部分加水分解物、
任意選択的に（Ｅ）充填剤、
（Ｆ）触媒、
（Ｇ）安定剤、
任意選択的に（Ｈ）添加剤、並びに
（Ｊ）可塑剤
を含み、成分（Ｂ）と成分（Ｃ）の重量比が好ましくは２：１〜１：２の範囲にある、組成物である。
【００６８】
さらにより特に好適な実施形態では、本発明の組成物は、
（Ａ）  化合物（ＭｅＯ）２ＭｅＳｉＯ［ＳｉＭｅ２Ｏ］２００−２０００ＳｉＶｉ（ＯＭｅ）２及び（ＭｅＯ）２ＶｉＳｉＯ［ＳｉＭｅ２Ｏ］２００−２０００ＳｉＶｉ（ＯＭｅ）２から選択されるオルガノポリシロキサン、
（Ｂ）  化合物テトラエトキシシラン、メチルトリメトキシシラン、ビニルトリメトキシシラン及びビニルトリエトキシシランから選択される有機ケイ素化合物、及びそれらの部分加水分解物、
（Ｃ）  塩基性窒素を含み、Ｎ−（２−アミノエチル）−３−アミノプロピルトリメトキシシラン及びＮ−（２−アミノエチル）−３−アミノプロピルトリエトキシシランから選択される有機ケイ素化合物、及びそれらの部分加水分解物、
（Ｄ）  ８〜１６個の炭素原子を有するアルキル基Ｒ７及び１つのエチル基Ｒ８を有する式（ＩＶ）の有機ケイ素化合物、及び／又はそれらの部分加水分解物、
任意選択的に（Ｅ）充填剤、
（Ｆ）触媒、
（Ｇ）安定剤、
任意選択的に（Ｈ）添加剤、並びに
（Ｊ）可塑剤
を含み、成分（Ｂ）と成分（Ｃ）の重量比が好ましくは２：１〜１：２の範囲にある、組成物である。
【００６９】
別の非常に好適な実施形態では、本発明の組成物は、
（Ａ）  （ＭｅＯ）２ＶｉＳｉＯ［ＳｉＭｅ２Ｏ］２００−２０００ＳｉＶｉ（ＯＭｅ）２、
（Ｂ）  ビニルトリエトキシシラン、及びそれらの部分加水分解物、
（Ｃ）  塩基性窒素を含み、Ｎ−（２−アミノエチル）−３−アミノプロピルトリメトキシシラン及びＮ−（２−アミノエチル）−３−アミノプロピルトリエトキシシランから選択される有機ケイ素化合物、及びそれらの部分加水分解物、
（Ｄ）  １つのｎ−オクチル又はイソオクチル基Ｒ７及び１つのエチル基Ｒ８を有する式（ＩＶ）の有機ケイ素化合物、及び／又はそれらの部分加水分解物、
任意選択的に（Ｅ）充填剤、
（Ｆ）触媒、
（Ｇ）安定剤、
任意選択的に（Ｈ）添加剤、並びに
（Ｊ）可塑剤
を含み、成分（Ｂ）と成分（Ｃ）の重量比が好ましくは３：２〜２：３の範囲にある組成物である。
【００７０】
本発明の組成物は、好ましくは成分（Ａ）から（Ｊ）以外のさらなる成分を含まない。
【００７１】
本発明の組成物は、好ましくは、組成物の総重量に基づいて１０重量部以下の量の有機溶媒を含み、より好ましくは有機溶媒を含まない。
【００７２】
本発明の組成物が少量の有機溶媒を含む場合、関与するものは、好ましくは加水分解及び／又は縮合反応において形成されるアルコールである。
【００７３】
本発明の組成物の個々の構成成分は、いずれの場合も１種類のそのような構成成分、又は少なくとも２種の異なる種類のそのような構成成分の混合物を含むことができる。
【００７４】
本発明の組成物は、液体又は粘性混合物を含み、好ましくは低粘度組成物である。
【００７５】
本発明の組成物は、２５℃、せん断速度２５ｌ／秒でプレート／コーンシステムを用いてＤＩＮ  ＥＮ  ＩＳＯ  ３２１９に従ってそれぞれ測定して、好ましくは５００００ｍＰａｓ未満、より好ましくは２５０００ｍＰａｓ未満、より具体的には１５０００ｍＰａｓ未満の粘度を有する。
【００７６】
本発明の組成物は、全ての構成成分を任意の順序で互いに混合することによって調製することができる。
【００７７】
本発明のさらなる主題は、個々の成分を任意の順序で混合することによって本発明の組成物を製造する方法である。
【００７８】
この混合は、周囲の大気の圧力、換言すれば、約９００〜１１００ｈＰａの下で室温で行われる。しかし、所望であれば、この混合は、より高い温度、例えば３５〜１００℃の範囲の温度で行うこともできる。さらに、揮発性化合物又は空気を除去するために、例えば３０〜５００ｈＰａの絶対圧のような減圧下で、時々又は連続的に混合を行うことが可能である。
【００７９】
好ましくは、成分（Ａ）、（Ｂ）、（Ｃ）、（Ｄ）及び任意に可塑剤（Ｊ）、好ましくはトリメチルシリル末端オルガノポリシロキサンを混合する。これは、大気圧下又は減圧下で行うことができる。その後、充填剤（Ｅ）と混合し、比較的高い回転速度で比較的強い剪断でミキサーで分散を行うことが可能である。これは一般に、揮発性化合物、空気、及び充填剤の水分と成分（Ｂ）及び（Ｃ）との反応生成物を除去するために、減圧下で行われる。安定剤（Ｇ）又は添加剤（Ｈ）のようなさらなる成分を充填剤（Ｅ）の前又は充填剤（Ｅ）と一緒に加えてもよい。触媒（Ｆ）を用いる場合は、最後に均一に撹拌する。これは一般に、液体又は低粘度組成物を気泡のない状態にするために、減圧下で行われる。
【００８０】
空気の通例の含水量は、本発明の組成物を架橋するのに十分である。本発明の組成物の架橋は、好ましくは室温で達成される。所望であれば、例えば−２０〜１５℃又は３０〜６０℃のような室温より高い又は低い温度で、及び／又は空気の通常の含水量を超える濃度の水を用いて架橋を実施してもよい。水又は含水物質を直接混和することも可能である。
【００８１】
架橋は、好ましく１００〜１１００ｈＰａの圧力、より具体的には周囲大気の圧力、換言すれば約９００〜１１００ｈＰａの圧力で行われる。
【００８２】
本発明のさらなる主題は、本発明の組成物を架橋することによって製造される成形物である。
【００８３】
本発明の成形物は、好ましくはコーティングである。
【００８４】
本発明の組成物は、水を排除して貯蔵可能であるが、水が入ると室温でエラストマーに架橋する組成物を使用することが可能なあらゆる目的に使用することができる。
【００８５】
本発明の組成物は、例えば、コンクリート、木材、鋼、及びアルミニウムのためのコーティング材料として顕著に適している。コーティングは、ブラシ若しくはローラーによって、又は噴霧、例えば無気噴霧によって塗布することができる。この場合のシーリング化合物は、０．５ｍｍ〜２ｍｍの層厚で、１つの層に直接塗布するか、又は上下に２つ以上の層に塗布することが好ましい。さらに、これらは挿入された不織布を用いて２層方法で処理することもできる。組成物は、ここでは水平又は垂直に使用することができる。弾性保護コーティングは、特に日光、雨水、淡水又は塩水への曝露に対して耐性がある。さらに、保護コーティングは高い熱安定性も有する。
【００８６】
本発明の組成物は、それらが生産しやすく、非常に高い保存安定性によって区別されるという利点を有する。
【００８７】
さらに、本発明の組成物は、それらが塗布中に非常に良好な取り扱い品質を有し、そして多数の用途にわたって優れた処理特性を示すという利点を有する。
【００８８】
さらに、本発明の組成物は、特に溶媒又は他の希釈剤を含む配合物と比較して、硬化時に比較的高い収縮率を示さないという利点を有する。
【００８９】
本発明の組成物は、異なる気候条件下でも効果的に硬化するという利点を有する。したがって、架橋は、周囲温度及び大気湿度とより無関係である。同時に、十分に迅速に本発明の組成物は内部強度（凝集）を発現させ、これは、例えば基材中の収縮又は運動の結果として、部分的に加硫された組成物が破裂又は気泡を形成する（該組成物がそのシーリング機能を失うであろう）のを防止する。
【実施例】
【００９０】
特に記載のない限り、以下の実施例は、周囲大気の圧力、換言すれば、約１０００ｈＰａ、かつ室温で、換言すれば、約２３℃で、及び／又は追加の加熱又は冷却を行わずに室温で成分を組み合わせたときに生じる温度で、及び約５０％の相対的な大気湿度で実施する。さらに、部及びパーセントの数字は、特に指定のない限り、全て重量による。
【００９１】
０．５ｃｍ〜１ｃｍの厚さで塗布したホイルについて、硬度ＨＢの新たに削った鉛筆を用いて、一定間隔で浅い角度で表面に接触させることにより、スキン形成時間を測定する。この場合、鉛筆をゆっくりと持ち上げ、微細なスキンが持ち上がった時に鉛筆の先端から材料がぶら下がり続けなくなったら、その時間を記録する。１日後、表面の粘着性と加硫物の引裂強度をもとに加硫の品質を追加試験する（フィンガーネイルテスト）。
【００９２】
粘度及びチキソトロピーの測定は、ＤＩＮ  ＥＮ  ＩＳＯ  ３２１９に従った回転式粘度計で行う。まず、高せん断応力下で、続いて低せん断応力下で粘度を測定する。測定は、プレート／コーンシステム上で２５℃、測定素子ＣＰ２５／２で行う。予備調整は０．５  １／秒で１分間とする。その後、２５  １／秒で１分間、続いて０．５  １／秒でさらに１分間測定する。評価は、２０の測定点からの平均化によって行う。
【００９３】
機械的な値は、Ｓ２試験片についてＩＳＯ３７に従って測定した。
【００９４】
ショアＡ硬度はＩＳＯ８６８に従って測定した。
【００９５】
［実施例１］
ジメトキシビニルシリル末端基を有し、８０００ｍＰａ・ｓの粘度のポリジメチルシロキサン５００ｇ、２５重量％のトリメトキシメチルシラン及び７５重量％のオクチルホスホン酸から構成されたオクチルホスホン酸混合物３．０ｇ、ビニルトリエトキシシラン２０ｇ、及びＮ−アミノエチルアミノプロピルトリメトキシシラン１５ｇを、実験室用遊星型ミキサー中で、約３００ｒｐｍ、２００〜３００ｈＰａの圧力で３分間均質化する。次いで、平均粒径２μｍの粉砕した非被覆大理石粉３４７ｇ及び比表面積１５０ｍ２／ｇの親水性の焼成シリカ１０ｇを９００〜１１００ｈＰａの圧力でゆっくりと混合し、８００ｒｐｍ、２００〜３００ｈＰａの圧力で８分間分散させる。こうして得られた流動性混合物を、イソオクチルトリエトキシシラン１００ｇと、ジ−ｎ−ブチルスズオキシド１．４ｇ及びテトラエトキシシラン１．１ｇを反応させて得たスズ触媒２．５ｇとで３００ｒｐｍで、２００〜３００ｈＰａの圧力で３分間活性化し、攪拌して気泡を除去する。
【００９６】
このようにして製造された組成物の一部をカートリッジに保持するために分配し、さらなる試験の前に２３℃及び５０％の相対大気湿度で２４時間保存し、製造された組成物の残りの部分を内部被覆アルミニウムチューブに分配し、乾燥キャビネット内で７０℃で４週間保存した。
【００９７】
得られた組成物は、その後、スキン形成時間及び加硫について上述したように調査する。
【００９８】
表面は、手の指又は人差し指の背部を用いた簡単な試験によって粘着について試験する。手指が遅れずに再び離れる場合は、評価は陽性である。結果を表１に示す。
【００９９】
［実施例２］
実施例１に記載した手順を、イソオクチルトリエトキシシランの代わりに、イソオクチルトリメトキシシラン１００ｇを使用する変更を加えて、繰り返す。
【０１００】
結果を表１に示す。
【０１０１】
［実施例３］
実施例１に記載した手順を、イソオクチルトリエトキシシランの代わりに、ヘキサデシルトリメトキシシラン１００ｇを使用する変更を加えて、繰り返す。
【０１０２】
結果を表1に示す。
【０１０３】
［比較例Ｃ１］
実施例１に記載した手順を、イソオクチルトリエトキシシランの代わりに、イソパラフィン炭化水素１００ｇ（印加点＞９０℃、粘度３．５ｃＳｔ／２５℃）を溶媒として使用するという修正を加えて、繰り返す。
【０１０４】
結果を表1に示す。
【０１０５】
【表１】
2021516268.tif 000002
【０１０６】
［実施例４］
ジメトキシビニルシリル末端基を有し、８０００ｍＰａ・ｓの粘度のポリジメチルシロキサン５００ｇ、２５重量％のトリメトキシメチルシラン及び７５重量％のオクチルホスホン酸から構成されたオクチルホスホン酸混合物３．０ｇ、ビニルトリエトキシシラン２０ｇ、及びＮ−アミノエチルアミノプロピルトリメトキシシラン１５ｇを、実験室用遊星型ミキサー中で、約３００ｒｐｍ、２００〜３００ｈＰａの圧力で３分間均質化する。次いで、平均粒径２μｍの粉砕した非被覆大理石粉３４７ｇ及び比表面積１５０ｍ２／ｇの親水性の焼成シリカ１０ｇを９００〜１１００ｈＰａの圧力でゆっくりと混合し、８００ｒｐｍ、２００〜３００ｈＰａの圧力で８分間分散させる。こうして得られた流動性混合物を、イソオクチルトリエトキシシラン５０ｇと、ジ−ｎ−オクチルスズオキシド０．９ｇ及びテトラエトキシシラン２．１ｇを反応させて得たスズ触媒５．０ｇとで３００ｒｐｍで、２００〜３００ｈＰａの圧力で３分間活性化し、攪拌して気泡を除去する。
【０１０７】
こうして製造した組成物を、実施例１に記載されたようにカートリッジに分注し、保管した。
【０１０８】
その後、得られた組成物を、スキン形成時間、加硫、及び表面粘着性について上記のように調べる。
【０１０９】
さらに、組成物を２３℃及び５０％の相対大気湿度で１４日間架橋し、機械的特性及びショア硬度をそれぞれＩＳＯ３７及びＩＳＯ８６８に従って測定する。結果を表２に示す。
【０１１０】
［実施例５］
実施例４に記載した手順を、イソオクチルトリエトキシシラン５０ｇの代わりにイソオクチルトリエトキシシラン１００ｇを混合する修正を加えて、繰り返す。結果を表２に示す。
【０１１１】
［実施例６］
実施例４に記載した手順を、イソオクチルトリエトキシシラン５０ｇの代わりにイソオクチルトリエトキシシラン２００ｇを混合する修正を加えて、繰り返す。
【０１１２】
結果を表２に示す。
【０１１３】
［比較例Ｃ２］
実施例４に記載した手順を、イソオクチルトリエトキシシランを混合しない修正を加えて、繰り返す。
【０１１４】
結果を表２に示す。
【０１１５】
［比較例Ｃ３］
実施例４に記載した手順を、イソオクチルトリエトキシシランの代わりにテトラエトキシシラン１００ｇを触媒と混合する修正を加えて、繰り返す。
【０１１６】
結果を表２に示す。
【０１１７】
［比較例Ｃ４］
実施例４に記載した手順を、イソオクチルトリエトキシシランの代わりにＳｉＯ２含有率が約４０重量％のオリゴマー化テトラエトキシシラン１００ｇを触媒と混合する修正を加えて、繰り返す。
【０１１８】
結果を表２に示す。
【０１１９】
【表２】
2021516268.tif 000003
【国際調査報告】
2021516268.tif 000004
2021516268.tif 000005
2021516268.tif 000006
2021516268.tif 000007